実施例2の耐熱層の空隙率は33%であり、平均表面粗さ(Ra)は0.12μmであった。作製した耐熱層の断面をSEMにより観察したところ、露出部が観察された。露出部1個当たりの最大長さ(以下、露出部の最大長さ)は1μmであり、電極の表面全体の長さに対する露出部の長さの合計の割合(以下、露出部の割合)は、1%であった。実施例3の耐熱層の空隙率は33%であり、平均表面粗さ(Ra)は0.12μmであった。作製した耐熱層の断面をSEMにより観察したところ、露出部が観察された。露出部の最大長さは30μmであり、露出部の割合は、20%であった。実施例4の耐熱層の空隙率は25%であり、平均表面粗さ(Ra)は0.25μmであった。作製した耐熱層の断面をSEMにより観察したところ、露出部が観察された。露出部の最大長さは9μmであり、露出部の割合は、6%であった。実施例5の耐熱層の空隙率は45%であり、平均表面粗さ(Ra)は0.09μmであった。作製した耐熱層の断面をSEMにより観察したところ、露出部が観察された。露出部の最大長さは7μmであり、露出部の割合は、8%であった。実施例6の耐熱層の空隙率は30%であり、平均表面粗さ(Ra)は0.11μmであった。作製した耐熱層の断面をSEMにより観察したところ、露出部が観察された。露出部の最大長さは12μmであり、露出部の割合は、9%であった。実施例7の耐熱層の空隙率は33%であり、平均表面粗さ(Ra)は0.12μmであった。作製した耐熱層の断面をSEMにより観察したところ、露出部が観察された。露出部の最大長さは9μmであり、露出部の割合は、8%であった。実施例8の耐熱層の空隙率は34%であり、平均表面粗さ(Ra)は0.17μmであった。作製した耐熱層の断面をSEMにより観察したところ、露出部が観察された。露出部の最大長さは10μmであり、露出部の割合は、11%であった。実施例9の耐熱層の空隙率は31%であり、平均表面粗さ(Ra)は0.13μmであった。作製した耐熱層の断面をSEMにより観察したところ、露出部が観察された。露出部の最大長さは7μmであり、露出部の割合は、9%であった。実施例10の耐熱層の空隙率は35%であり、平均表面粗さ(Ra)は0.11μmであった。作製した耐熱層の断面をSEMにより観察したところ、露出部が観察された。露出部の最大長さは5μmであり、露出部の割合は、3%であった。実施例11の耐熱層の空隙率は46%であり、平均表面粗さ(Ra)は0.08μmであった。作製した耐熱層の断面をSEMにより観察したところ、露出部が観察された。露出部の最大長さは5μmであり、露出部の割合は、7%であった。実施例12の耐熱層の空隙率は55%であり、平均表面粗さ(Ra)は0.05μmであった。作製した耐熱層の断面をSEMにより観察したところ、露出部が観察された。露出部の最大長さは3μmであり、露出部の割合は、5%であった。実施例13の耐熱層の空隙率は51%であり、平均表面粗さ(Ra)は0.35μmであった。作製した耐熱層の断面をSEMにより観察したところ、露出部が観察された。露出部の最大長さは6μmであり、露出部の割合は、5%であった。実施例14の耐熱層の平均厚みは2μmであり、空隙率は33%であり、平均表面粗さ(Ra)は0.2μmであった。作製した耐熱層の断面をSEMにより観察したところ、露出部が観察された。露出部の最大長さは16μmであり、露出部の割合は、10%であった。比較例1の耐熱層の平均厚みは3μmであり、空隙率は40%であり、平均表面粗さ(Ra)は0.15μmであった。作製した耐熱層の断面をSEMにより観察したところ、露出部は観察されなかった。比較例2の耐熱層の平均厚みは3μmであり、空隙率は60%であり、平均表面粗さ(Ra)は1.22μmであった。作製した耐熱層の断面をSEMにより観察したところ、露出部は観察されなかった。500mAの電流値で電池電圧が4.20Vとなるまで定電流充電を行なった後、4.2Vの電圧で60分間、定電圧充電を行った。8714に従い、強制的に短絡させた時の電池の側部の温度を熱電対で測定した。測定した電池温度の最高温度を内部短絡時の電池温度とした。500mAの電流値で電池電圧が3.7Vとなるまで定電流充電を行った後、3.7Vの電圧で60分間、低電圧充電を行った。その後、1500mAで10秒間放電した。放電前の開回路電圧をV1、10秒間放電後の開回路電圧をV2として、以下の式により電池の内部抵抗R(mΩ)を求めた。R=(V1-V2)/1.5[0077]表1に、各実施例及び比較例の内部短絡時の電池温度及び電池の内部抵抗の結果をまとめた。[0078][表1][0079]実施例1~14はいずれも、比較例2より、内部短絡時の電池温度が低かった。実施例1~14はいずれも、比較例1より、電池の内部抵抗が低かった。よれば、電池の内部抵抗の上昇を抑え、且つ内部短絡時の電池温度の上昇を抑制することができると言える。